(57)【要約】【課題】遮熱性能を向上させつつ、透水性能の低下も抑制できるコンクリートブロックを提供する。【解決手段】２種類以上のコンクリート材を使用したコンクリートブロック１０において、上記コンクリート材は、セメントと、顔料と、骨材と、を含み、前記コンクリート材に使用される骨材の粗粒率（ＦＭ）を３〜５の間に設定し、前記２種類以上のコンクリート材に使用する顔料を互いに異なるものとした。【選択図】図２
2016079628.tif 000002
【特許請求の範囲】
【請求項１】
２種類以上のコンクリート材を使用したコンクリートブロックであって、
上記コンクリート材は、セメントと、顔料と、骨材と、を含み、
前記コンクリート材に使用される骨材の粗粒率（ＦＭ）を３〜５の間に設定し、
前記２種類以上のコンクリート材に使用する顔料を互いに異なるものとしたことを特徴とする、コンクリートブロック。
【請求項２】
前記２種類以上のコンクリート材のうちの第１のコンクリート材に使用される骨材の粗粒率（ＦＭ）を、前記２種類以上のコンクリート材のうちの第２のコンクリート材に使用される骨材の粗粒率（ＦＭ）よりも小さくしたことを特徴とする、請求項１記載のコンクリートブロック。
【請求項３】
上記第１のコンクリート材は、上記第２のコンクリート材よりも明度が高いことを特徴とする、請求項２記載のコンクリートブロック。
【請求項４】
上記第２のコンクリート材を上記第１のコンクリート材よりも多く使用したことを特徴とする、請求項２又は３記載のコンクリートブロック。
【請求項５】
表面に透明の遮熱顔料を塗布したことを特徴とする、請求項１〜４のいずれか１項に記載のコンクリートブロック。
【発明の詳細な説明】
【技術分野】
【０００１】
この発明は、コンクリートブロックに関する。
【背景技術】
【０００２】
従来、歩道の舗装等にインターロッキングブロックなどのコンクリートブロックが用いられている（例えば、特許文献１参照）。こうしたインターロッキングブロックは、骨材とセメントとを配合して製造されたものが一般的であり、粗骨材（５ｍｍ以上のものが重量で８５％以上含まれる骨材）を使用することで透水性が確保されている。
【先行技術文献】
【特許文献】
【０００３】
【特許文献１】特開２０１３−２２７７６８号公報
【発明の概要】
【発明が解決しようとする課題】
【０００４】
ところで、この種のコンクリートブロックは、透水性能のみならず、地表温度の上昇を抑制する効果も同時に求められる。
そこで、本発明は、遮熱性能を向上させつつ、透水性能の低下も抑制できるコンクリートブロックを提供することを課題とする。
【課題を解決するための手段】
【０００５】
本発明は、上記した課題を解決するためになされたものであり、以下を特徴とする。
【０００６】
請求項１記載の発明は、２種類以上のコンクリート材を使用したコンクリートブロックであって、上記コンクリート材は、セメントと、顔料と、骨材と、を含み、前記コンクリート材に使用される骨材の粗粒率（ＦＭ）を３〜５の間に設定し、前記２種類以上のコンクリート材に使用する顔料を互いに異なるものとしたことを特徴とする。
【０００７】
請求項２に記載の発明は、上記した請求項１に記載の発明の特徴点に加え、前記２種類以上のコンクリート材のうちの第１のコンクリート材に使用される骨材の粗粒率（ＦＭ）を、前記２種類以上のコンクリート材のうちの第２のコンクリート材に使用される骨材の粗粒率（ＦＭ）よりも小さくしたことを特徴とする。
【０００８】
請求項３に記載の発明は、上記した請求項２に記載の発明の特徴点に加え、上記第１のコンクリート材は、上記第２のコンクリート材よりも明度が高いことを特徴とする。
【０００９】
請求項４に記載の発明は、上記した請求項２又は３に記載の発明の特徴点に加え、上記第２のコンクリート材を上記第１のコンクリート材よりも多く使用したことを特徴とする。
請求項５に記載の発明は、上記した請求項１〜４のいずれかに記載の発明の特徴点に加え、表面に透明の遮熱顔料を塗布したことを特徴とする。
【発明の効果】
【００１０】
請求項１に記載の発明は上記の通りであり、コンクリート材に使用される骨材の粗粒率（ＦＭ）を３〜５の間に設定したので、遮熱性能を向上させつつ、透水性能の低下も抑制することができる。すなわち、従来のように粗骨材を使用した場合には、骨材の粗粒率が大きいためにコンクリートブロックの表面が粗くなり、日光などの反射効果が低くなっていた。この点、本発明は、粗骨材よりも細かい骨材を使用することで、コンクリートブロックの表面を平滑かつ緻密とし、日光などの反射効果を高めることができ、これにより遮熱性能を向上させることができる。しかも、骨材の粗粒率が小さ過ぎないので、一定の透水性能を維持することができる。すなわち、透水性能を犠牲にすることなく、遮熱性能を向上させることができる。
【００１１】
また、前記２種類以上のコンクリート材に使用する顔料を互いに異なるものとしたので、１つのコンクリートブロックに明度の異なる部分が混在することとなっている。このため、粗粒率を小さくした効果と相俟って、明度の高い部分で日光などの反射効果を高めることができる。なお、明度の高い部分においては照り返しが強くなるが、他の部分の明度は低く抑えることができるので、コンクリートブロック全体としての明度を抑えることができ、照り返しを抑制することができる。
【００１２】
また、明度の異なる２種類以上のコンクリート材を使用することで、コンクリートブロックの表面に複数の色が混在した意匠となるため、上記したような機能を向上させるだけではなく、意匠性をも向上させることができる。
【００１３】
請求項２に記載の発明は上記の通りであり、前記２種類以上のコンクリート材のうちの第１のコンクリート材に使用される骨材の粗粒率（ＦＭ）を、前記２種類以上のコンクリート材のうちの第２のコンクリート材に使用される骨材の粗粒率（ＦＭ）よりも小さくしたことを特徴とする。このような構成によれば、第２のコンクリート材を使用した部分で一定の透水性能を維持しつつ、第１のコンクリート材を使用した部分で遮熱性能効果を向上させることができる。
【００１４】
具体的には、第１のコンクリート材に使用する骨材の粗粒率を小さくすることで、コンクリートブロックの表面を平滑かつ緻密とし、日光などの反射効果を高めることができ、これにより遮熱性能を向上させることができる。
【００１５】
一方で、第２のコンクリート材に使用する骨材の粗粒率を大きくすることで、一定の透水性能を維持することができる。すなわち、骨材の粗粒率をすべて小さくしてしまうと遮熱性能が向上する反面で透水性能が低下してしまうという問題があるが、骨材の粗粒率が小さい部分（第１のコンクリート材）とは別に骨材の粗粒率が大きい部分（第２のコンクリート材）を設けることで、遮熱性能の向上と透水性能の維持とを両立させることができる。
【００１６】
また、請求項３に記載の発明は上記の通りであり、上記第１のコンクリート材は、上記第２のコンクリート材よりも明度が高いことを特徴とする。このように、遮熱効果を発揮するための第１のコンクリート材の明度を高くすれば、第１のコンクリート材の反射効果が高くなるため、第１のコンクリート材による遮熱性能を更に向上させることができる。
【００１７】
また、請求項４に記載の発明は上記の通りであり、上記第２のコンクリート材を上記第１のコンクリート材よりも多く使用したので、透水性能に大きな影響を与えずに遮熱性能を向上させることができる。
【００１８】
また、請求項５に記載の発明は上記の通りであり、表面に透明の遮熱顔料を塗布したので、更に遮熱性能を向上させることができる。
【図面の簡単な説明】
【００１９】
【図１】コンクリートブロックの外観図である。
【図２】（ａ）コンクリートブロック平面図、（ｂ）別の実施例に係るコンクリートブロック平面図である。
【発明を実施するための形態】
【００２０】
本発明の実施形態について、図を参照しながら説明する。
【００２１】
本実施形態に係るコンクリートブロック１０は、例えば図１に示すようなインターロッキングであり、２種類以上のコンクリート材を使用して形成されている。本実施形態においては、図２に示すように、第１のコンクリート材１１と、第２のコンクリート材１２と、を使用している。この２種類以上のコンクリート材は、いずれもセメントと、顔料（例えば酸化鉄顔料）と、骨材と、を含んでおり、骨材の粗粒率（ＦＭ）が３〜５の間に設定されている。なお、骨材の粗粒率は、好ましくは３〜４の間であり、更に好ましくは３．５〜４の間である。
【００２２】
また、第１のコンクリート材１１に使用する顔料と第２のコンクリート材１２に使用する顔料との種類や配合を異なるものとし、互いに発色が異なるようにしている。具体的には、第１のコンクリート材１１の方が第２のコンクリート材１２よりも明度が高くなるようにしている。
【００２３】
これら第１のコンクリート材１１と第２のコンクリート材１２とは、それぞれ異なるミキサーに、セメントと、顔料と、骨材と、水と、を投入し、混練りされて作られる。これにより、それぞれ別の色に着色された２種類のコンクリート材が作られる。なお、３種類以上のコンクリート材を使用する場合には、コンクリート材の種類に応じてミキサーを追加し、それぞれのミキサーで別々にコンクリート材を混練りすればよい。
【００２４】
こうして作られた２種類のコンクリート材は、それぞれの色が完全に混じり合わないように使用されて、コンクリートブロック１０を構成する。これにより、コンクリートブロック１０の表面の意匠が、複数の色が混在したものとなる。
【００２５】
例えば、図２（ａ）に示すように、２種類のコンクリート材が積層状態で混じり合い、マーブル模様（あるいは斑模様）を形成するようにしてもよい。このような意匠としたい場合には、例えば、２種類のコンクリート材を積層状態でコンクリートホッパーに投入し、２種類のコンクリート材をあえて混練りせず、積層状態のままでコンクリートホッパーから型枠内にコンクリート材を供給充填するようにすればよい。このような製造方法によれば、コンクリートホッパーに投入された色違いのコンクリート材が完全に混じり合うことなく型枠に供給される。このとき、重なったり分散したりした２種類のコンクリート材によって自然な風合いの模様が形成されるため、図２（ａ）に示すようなコンクリートブロック１０を製造することができる。なお、２種類のコンクリート材はその境界においてある程度は混じり合う可能性があるが、少なくともコンクリートブロック１０の表面に複数の色が混在した意匠となっていればよい。
【００２６】
また、例えば、図２（ｂ）に示すように、２種類のコンクリート材がはっきりと区分けされたような意匠としてもよい。このような意匠としたい場合には、例えば、２種類のコンクリート材のそれぞれに対応したコンクリートホッパーを用意し、それぞれのコンクリートホッパーから型枠内に別々に２種類のコンクリート材を供給充填するようにすればよい。すなわち、第１のコンクリート材１１用のコンクリートホッパーから型枠内に第１のコンクリート材１１を供給充填し、第２のコンクリート材１２用のコンクリートホッパーから型枠内に第２のコンクリート材１２を供給充填すればよい。なお、図２（ｂ）に示す模様は一例に過ぎず、図２（ｂ）に示す態様とは別の模様（例えば市松模様や縞模様など）としてもよいことは言うまでもない。
【００２７】
本実施形態によれば、コンクリート材に使用される骨材の粗粒率を３〜５の間に設定したので、遮熱性能を向上させつつ、透水性能の低下も抑制することができる。すなわち、従来のように粗骨材を使用した場合には、骨材の粗粒率が大きいためにコンクリートブロック１０の表面が粗くなり、日光などの反射効果が低くなっていた。この点、本実施形態は、粗骨材よりも細かい骨材を使用することで、コンクリートブロック１０の表面を平滑かつ緻密とし、日光などの反射効果を高めることができ、これにより遮熱性能を向上させることができる。しかも、骨材の粗粒率が小さ過ぎないので、一定の透水性能を維持することができる。すなわち、透水性能を犠牲にすることなく、遮熱性能を向上させることができる。
【００２８】
また、２種類以上のコンクリート材に使用する顔料を互いに異なるものとしたので、１つのコンクリートブロック１０に明度の異なる部分が混在することとなっている。このため、粗粒率を小さくした効果と相俟って、明度の高い部分で日光などの反射効果を高めることができる。なお、明度の高い部分においては照り返しが強くなるが、他の部分の明度は低く抑えることができるので、コンクリートブロック１０全体としての明度を抑えることができ、照り返しを抑制することができる。
【００２９】
また、明度の異なる２種類以上のコンクリート材を使用することで、コンクリートブロック１０の表面に複数の色が混在した意匠となるため、上記したような機能を向上させるだけではなく、意匠性をも向上させることができる。
【００３０】
なお、本実施形態に係るコンクリート材は、少なくともコンクリートブロック１０の表面に使用されていればよく、コンクリートブロック１０の基部（施工後に露出しない部分）には別のコンクリート材を使用してもよい。
【００３１】
（変形例）
上記した実施形態においては２種類のコンクリート材に同じ粗粒率の骨材を使用したが、２種類のコンクリート材で違う粗粒率の骨材を使用してもよい。このとき、第１のコンクリート材１１の骨材に粗粒率が２以下のものを使用し、第２のコンクリート材１２の骨材に粗粒率が２以上（例えば３〜５の間の任意の値や、２〜１０の間の任意の値）のものを使用してもよい。
【００３２】
このように、第１のコンクリート材１１に使用される骨材の粗粒率を、第２のコンクリート材１２に使用される骨材の粗粒率よりも小さくすれば、第２のコンクリート材１２を使用した部分で一定の透水性能を維持しつつ、第１のコンクリート材１１を使用した部分で遮熱性能効果を向上させることができる。
【００３３】
具体的には、第１のコンクリート材１１に使用する骨材の粗粒率を小さくすることで、コンクリートブロック１０の表面を平滑かつ緻密とし、日光などの反射効果を高めることができ、これにより遮熱性能を向上させることができる。
【００３４】
一方で、第２のコンクリート材１２に使用する骨材の粗粒率を大きくすることで、一定の透水性能を維持することができる。すなわち、骨材の粗粒率をすべて小さくしてしまうと遮熱性能が向上する反面で透水性能が低下してしまうという問題があるが、骨材の粗粒率が小さい部分（第１のコンクリート材１１）とは別に骨材の粗粒率が大きい部分（第２のコンクリート材１２）を設けることで、遮熱性能の向上と透水性能の維持とを両立させることができる。
【００３５】
なお、上記したように、本実施形態においては２種類のコンクリート材が完全に混じり合った状態となっておらず、第１のコンクリート材１１を使用した部分と第２のコンクリート材１２を使用した部分とが混在することとなっている。このため、粗粒率の異なる骨材が完全に混じり合うことがないので、例えば粗骨材の間に細骨材が入り込んで透水性能が低下するといった問題が生じない。
【００３６】
また、第１のコンクリート材１１の明度を第２のコンクリート材１２よりも高くすれば、第１のコンクリート材１１の反射効果が高くなるため、第１のコンクリート材１１による遮熱性能を更に向上させることができる。
【００３７】
なお、インターロッキングブロックにおいては一定の透水性能を維持することが重要であるため、第２のコンクリート材１２を第１のコンクリート材１１よりも多く使用することが望ましい。例えば、第２のコンクリート材１２の第１のコンクリート材１１に対する体積比は、望ましくは３倍以上であり、より望ましくは４倍以上であり、更に望ましくは５倍以上である。このように、第２のコンクリート材１２を第１のコンクリート材１１よりも多く使用すれば、透水性能に大きな影響を与えずに遮熱性能を向上させることができる。
【００３８】
（その他の変形例）
上記実施形態では特に説明していないが、コンクリートブロック１０の表面に透明の遮熱顔料を塗布してもよい。透明の遮熱顔料を塗布すれば、第１のコンクリート材１１の明度を第２のコンクリート材１２よりも高くしたことによる効果を減じることなく、更に遮熱性能を向上させることができる。
【符号の説明】
【００３９】
１０  コンクリートブロック
１１  第１のコンクリート材
１２  第２のコンクリート材
【図１】
2016079628.tif 000003
【図２】
2016079628.tif 000004